Brevet FR3040317A1 — publié le 20170303

biologir.àue qua ' é de La présente inven ion dans domaine s proeédes bic:c 3 e de traitement Le valorisation de déchets al: ant variétés de silicate terme amiar hydleres, 4sieus ou caiciaues fou'es naturel nt au cours du me-amn -es rochec iosu,-ent tiE rarerformé en fibres mine aies. Ces fibres sont utilisables mdl tsjE?llement qrâce à une cçêrainn lrLécanicrue appzcpriée. 71 existe diverses catécTcrscs spondant à plusieurs variétés minérales Les serpentines, phyllc silicates de -nagesium hydratés de structure lamellaire dont la forme fibr,easa u courah'-- es le le chrys '-ile » ou « amiante bLanche » ; - Les amphibole , silicates en chaîne doub Les amphiboles comprennent cinq variétés fi distinctes, à savoir les anth Iphyllites, les actisJites, les trémolites, les ausites d.it amiantes brunes et les crocidolites dit amiantes blei shacana différant de l'autre par sa composition chimique. Les fibres d'amiant.e sont des minéraux connus pour leurs, 25 rroprités isolantes, elles ne brûlent pas, résistent aux. agressions chimiques et. présenter une résistance mécanique élevée à la traction. Toutes ses proprr tês ont répandu l'utilisation industrielle de l'amiante tans des matériaux de construction. Par exemple, l',miante a éte utilisée pour 30 l'Isolation thermique des tuyaux, pour le calorifugeage, su encore ihcorporée dans des prodai ts cimen:s, dans divers liants 1 que des colles, des pesutures, voire des gaines électriques, ou oncore dans des compcsit:en cciame les iibrociments (tuyaux, plaques) les fibro-polymr-, la. résine, les colles, les 35 peint les irie etc.. A am_71. te er7t cer :-t-e d'amiante. 0 -chea7 , d_ifférents tpez, de. decj:.- hétrc par déchet d'amiante Ces d4:chets vcauvent « nativ Or. « homogèn, , eontenant - comprenant sature. Ur. déchet :riaién:ejtae dans aa 'lente homegéne e conieient des fibre rrwaa naturelle ctistail, eneene deeliet d'a _ante ccmtenant de l'amiar tin ri ueS :1-ieta.un du gy. notamrn.--, .arbonates de ticulièrement friabl dangereux, d'enfouissement ocnsi-'-e mani - connue, l' ô.i.naaiaades Jechets amiantes est réalisée par enfc%uissement ou par. ication, technig7ie d'enfouissement est1,ne techniaue da stockage dérhetr. Ce n'est pas en so n f'el:r:.nat.lor de valorisation des déchets d'amiante, techul- e en çuarar dé- poux propag reste néAnmoins. prë: itr .ong la :ro des 3040317 2 les va-5.. de fibr iiart sont 5,dereeF ..7.,z,pus 1996 ce ta: tune -nsiste à tru.ver une soution applicable eeerns majeures actuel: eee, économiqueu rep , le cas n dis aae plusieur ,ype de déchetz .Jaiante: - I eeariani libre, forme friable, calo ge, - Lem chets eT'amiand eoue forme friabl , 15 ,a'Teent ,-, ,ci:' , fibro:imeut proeenant ries dëcliet. i-te pur st-â-dire le minéral calc présentF en arti=liei dans les metere : de fi- cage qui antes antterc. Médicale) CC,11 publige.SUII 5 f,-Aire face F tonnage.s nombreuxites,r,,:Du devons OEn des da,chets amiantés, qii constituent des par l' istitut Lonz natîf », un dêchet 3040317 réglé avec la technique d'enfaaan Le ,îitrificetion, notammenr torche plasma, est une echtiqu de v lori ation des amtardre it trCaiement les fibres d'amiante. La vitrifitatic permet l'obtention d'un 5 vitrifia matériau inerte yerre. réutilisaLae dans le domeine timentn r'tette cechnity e ente comme inconvénient maeur de necesiter uneinstallatirn. if ,e, onéreuse et résistante des tempëraturesd 'ordre 3o1000 1400C. De plur, ces 1ie.icno mecessitent _ e en pl re de ' s de sécurité 10 trèr élevées pour éviter tolu_ de ia part des utilisateurr Pour sécurise/ le de vitri. tion. Paf ailleurs, 1 en oeuvre de 1 chnique de vitrif etion pesa avoir un fort -apact sur l'envaronnement. En ,r.ff mise en oeuvre des techniques de vitrification unfort impact carbone aar 15 l'environnement at le pollue à travers ses installations lourdes. C'est pourquoi, il uonvient detrouve:: dea solin-ions alternatives moine coûteusea, plus écalas. que et nécessitant peu d'in -allation , permettant de tradeformer les dérhe d'amiante en des matériaux non dangereux. peur la santé. e bt est de 20 trouver une solution qui r.autralise en priorité les dangers inheren aux déchets d'amiant permettent de les vaoriser- dans de bonnes conditions, L'autre désavantage existant dans les procédés de transformation actuels des déchets amiantés ert la p e ene de 25 coalposée autres que les fibres d'amiante, notamment. du encore du rer, des métaux tels que 7..e nickel a e chromo magnésium de surface ou internaliue La pésence de aes omposés accompagnant les amiantes, ncrammert dans complique les pracédures de valasraation. déchets lecage, aux, notamment 30 le fer, sr>nt deposés à la suiface des fibre- d'amiantes, rendant difficile leur élimination. Ces autres curpoeea eapc.dent une action satisfaisante de matériaux valorisée o artir rea amiante De manière --ale, travailler sur undéoh. d'amiante hétérogène ccmp que sa valorieation en un materiau 35 irroffenste pour srr te or f environnement_ Trrvr: i_er sur un deSiset ante, hor,,ode passible, est un moyen 3040317 4 faciliter se -,ralorisation La pi véni- - de 'état ,rmottan liii lis but de pallier les al proposant un procédé re t chets d'amiante, le 5 maon.esium ler, io-de afin O'e_Lie l'envJ_rcnnement ultérieure' invention 1I( :eun 10 reduction, par vn e DIO rïechet dnam5'ante caracA, e du fer bt, en mettant contact ledit 1he: ave; Cs proctrices sidérz,phores dee sidol ophores 15 bacte l'obten on d'un :let altéré constitué d'une ph 'ide et d'une Phase Lquia De plus, selon. d'au larrd. . istique l'invention : préalak ape 20 - on lave Isdzs déchet d'amiante u-e solution de lavage cuérile ce manière solubilier le sium. ./ou Jo fer, res_ F:urfac-- dechet d. ,wtee te dans lad' e solution de e à. en altérer son .7ëraotère d7,A en - or. sépa ledit et d' de 25 conserver unio», ded.het au-d:-..mté. 1 vé, uise en conta.zt avec des sIdroFcs es en au moinm un cycl d'une curée d.au moins - 11 PC "-,acterj.ens consi 4n, cha,:p.e cycle cc=istant cestr e, soes agite 30 ledit eect d'amiante ava,c n solution contenan- si.dér-,phere,5 bactérien ainterlant cnT.F.e 15 set; e m' et 8, if,ëfë:rence un rH de 7,5 et 3., ae préférence 30°C. ia.t7u-: comprise entre 29 dés sJdeinpores entre ,..h.acun 35 - 1' mise en ,Onua succen. bactérien,- 3040317 du.ds on renouvelle l'apport sidé.ropTil cpnsistant en un premier. cycue 48h t d'un troisième cyi k96h, niattre en resence, sous aginatin, leddi déchet amiant avec 5 une solution contenant des sideropheres bactériens en maintenant uiva d'un secod le consistant à de 7, et une de préférence 30°C. compris entre. 5 et 8, tempe ature comprise entre 29 -l'étape d mise er contact avec des bactéries produc ices 10 de sidéro.nhores consiste 7ILU moins un cycle d'une durée entre 6 et. %h, de préférence 7h, chaque cycle onsistant a présence, sous agitation déchet d' nte avec un milie, de croissance contenant ±ee bactéries productrices siderophor©s maintenant un pH compris entre 7 et 8, de 15 préférence un pH 3e 7,5 et une température comprise entre 29 et °C, pr - l'étape de mise en contact des bactdr ses tzoductrices de .iderophores consiste en une sueceston dc 14 cycles, e 20 chacun desquels on renouvelle l'apport en bactéries, chaque cycle consistant â mettre en présence, sous agi9enit déchet d'amiante avec un milieu de crolcaance contenani bactéries prcdunriccs de sdérophores en maintenant -7is entre 7 et 8, de, prérence un pH de 7,5 et une température comprise entre 25 29 et 32°C, de préférence 30°C. - ledit déchet d'amiante consiste en un déchet de flocage ou de calorifugeage ou en du fibrociment, présentant une composition hétérogène ou homogène. 30 lesdits déchets j'amiante consistent en des déchets o 1:7,7.7-y.2ot:11e- gypse ou bactéries p eductriece 35 euldomenas fluorescents sidérophores consiutent en lequel les sioléroph es n de la E.:,.overdi 3040317 6 .1, e invention con.irne égalemenb un proU de transfe. .. ion dE . ets e':mii- - ....L réalise1- - cO00 ,'-', rL _....a de 1: onntité 5 u ferta r voie biclog selon "une ;nque . à T8 ou badre,, 15 complexer le Selon les dc:arcs ant capables de aerugincsa mphibactin B â benerLnin dibersenin 7:sobact 10 3040317 5 vi bctin, vibrioferrin vicibactin vulnibactin ; o encore ersiniabact:. réalisée en (Pvd) produ:-. Fseudomcdas aerugirlosa P'01. -nt, l;icactot du Lai c/oi, nesim ttant en. contact ledit. déchet avec un mélange le inctéries productrices de rephorea et idércj teres, 11 enterochelin ferrioxamine 'thiocin :ome, fe -afbeetn wvibacrin ;fuserine, ,eterobactine ; salmochelin ;serraticihel' aphyldferri syneci ; , l'extracti n du fer e conta dethet avec pyoverce préférentiellement avec de pyoverdines 15 PA01. un mélange de Pseuddmonas aeruqinosa ?AC]. zug.i.acsa :cduie par lesd;i r.-Ftudomon Il est â ro que ledit prscédé de ducti - .'mpliquant des piàpcmànes et actelirs biologiqued, led capacitéd de réduction de is quantité de magnésium e vont dêpondre du déchet d- amiante 4-meme, mais aussi des carec,,e des acteurs biologiques Asosi, le rendement d'extraction du LOSLCtjOfl à a fois des caractérist bact ries de sidérepbox eux-mes. 25 En dausres termes, le procédé de réduction de la quantité s intrinsèques duMa( su intrinsèques des os des aIdéropheree de maguesium nhy-iolocriques de croissance bactéries oductrices de doit: prendre en compte les cdudit ons s±dér1sias à savoir le pH, la temdérature, le milieu de croissance, mais aussi leur concentration. 30 De p. férence. selon l'invsntidn,le procédé est réalisé avec des 'bactéries du gen. e Pseudomcnas capables de produire de la pyasardine cc=e élGpdore, dons un milieu care- e en fer, notamment un milieu minimum sucoinate. Ce milieu minimum succinatect pauvre en fer et contient des traces de ragnésium 35 1 su tan: intérieur ou epal s SOUr rappot au masaiaue total du mdlieu. Ce mille, ..inimum auccinate faverise la 3040317 12 ersissance de Pseudemenas et la ésre de pyoseerdines. Les Psetdramonas pecipent se onlniplier e ompri 5 ence 7, prnduction de une tompr 25°C e.pr 5 extraction ai veie t oc;'r-csont conditiens de stabilité de -traction doi milieu de.r.1 lec5 ridérophdres a tres le procédé prendre en memp la temperature, le sc:nt présents 1 rdéphores, mais aussi 10 leurs cencentrations. des siderdphenes type pydverdine, lu., nt. pyoverdnp r -±H.r par des Pseudoilonas .ngisob 2A01. Les sir sont 15 leetard-Jet un milieu stablesc copoties de pi 7,ser et de complexe -fer miTe à un Hoornpr e entre t 8, de étr 7,5 et une --emprise rotre 25 et 32°C, de préférence 30'C. le nendement d'exl-rnction par voie bioln7iQuc 20 r p -p .eoest 1 e igine amiante Seloa le crc 1-1 so déchet de flocage hétérogène ou un f: ::oTee-nt, de ne crocidslite) serpentin relvement et Jsecessilsilite du magnéz.i de ' compesi-ion cu déchet d'amia. que l'on sou te truiter, .5anms.d msigné l les contraintes 2npérioéstec demanderesse r que la mise en oeuvre 30 Ju procédé r réduction uecvor ore extraction efficace du m quésium et -ou ter du deshd J amiante. En effet, cor :aîteusercent, mise acf Proode '1 1"-vention r7rmet ! pielever--.!,=-.-. maniere plus ificacia, dans un or- or:': , et p.- - ,--, feJ.bles ,.. 1, Tais du 35 ... t magnSsiu,s1 cl'a.uliu, or c,rt. à rél-Lu. C que C,,,. -'r'- EDT.,, le surface, set 7 d!,fficile pour les trice sidërophorés cuT ec: sidérephdres. .'accessibilité rc magnésium tic-a fer r -T f;cercdrr 25 ctecoe. -e torisée préférence, predede de réduction est dans ua milieu carencé en succinate. Ces sidéroplz res 3040317 23 cduirte par mcsaelei fluores ATCC 13525 et patience a consisté à métre asite-gyps. ...cana une durée de 24l. d eolution contenant un unique aie- cphores , en 5 co,p1,1---uant un pH cc...,Lpris entre et 9, ne frire ., à une ppelacre comprise entre 2 et. 32°C efeetence 3reC. pyoverd.i.-- la fficace, pour prélever et complexer le fer du 'deL ce. fluorescens ATOC 10 Il est à noter que pour le c-hrysotile-gyp i a gypse, la durée de mise en dente nfluence é capacité d'extraction du fer. En e:cu nu gypse, un cycle d'une durée 96h semblé eptimal pour extreife le fer, tandis que pour l'atneite-gype m cycle de 48h est 15 optimal. AuesL ien te var±t du sidérophore que la durée de contact influencent le rendement d'extraction du procédé dc l'invention mis en. oeuvre sur un déchet d'amiante donné. 20 De manière epecifique, il a été constaté que la quantité de fe,- extr;:alte augeente quand la cencent-ation eu pyoverdine mis en présence déchet d'amiante augmente, De pro a été constaté eue cqee la durée de mise en contact augment , l juentité tee extraite augmente. 25 Dee cesais réalisés sur un déchet d'an e- se de 0,24 g sont iiira cane le tableau -de Ce tablant. donne la quentcé -Ie fer extrait.- 'a - une solution de RO ou 220 gM de pyoverdine produit rs,eux; once aeruginc,sa PA01 apres 24 ou 46h de mise en coitac± avec ua déchet d!amosité- t par Paeudemonas -le Le- 30 zyps .,24 g issue du site de Jussieu. T24H 1,91 9,4 Pvd PA01 Pvd A01 22 3040317 24 Dans l' met en contact 80 220 71 crune solution de pyoverdin = 0,24 d'amosite-gype .u.dant du le 24b. de 7, , températuree ntité de retrclav 5 dans le &177nngeart est encuitereprésen qui e es Ee-e du d.échet udi.e duréede 24h ou 48h. rourtrerrt concentraticp -e Le El est- cbatee e eee en.ent en dcuIU.iant le temps ce contact. 15 bactéries croductric de siderdpref les ca.paci cec d'extrac!tion t madmsium fer dire1 de fer etraite envi;. 10 celu5. .cnntanan wice cc e -t te plu quanité fer extraite g Sel l'inven*4 , la -tri ces de -oper-es 20 du uagnésium e ee en cnmtect avec 'ries dme calemen.t. de pre ever la mdntrent 1 eccetlences ci- Expér:±rnce 25 atdtact, , de st; le-gypse (CHR-GY) ou 0,2 ancai gyps AMO--0 a.vec en milieu succinate pauvre en. fer et dépourvue m-,71gnécaium contenant .107à 1. 108 UFC/m1,, 115euddr.(ia- aerLcesc pendant croisssnce. C,Iaque cydC ccnsieant 30 duite ,.arase entree et;eh, cultivées d. he ma ment una e de 30'>7_, sn pH ls entre 7 et 8. Pour Ç.7.11,-...que cycle, un ncuu, apport c bactéries est rez,,11. 35 fi (fntre tries ?C fonction de ' de la. oissance résence, pendant bactéries Y 7,11 AMO-CY) en vites ... de 200 rprn, unL. .:rature 3040317 25 bactérienne durant les 16 cycles ique do agnesium dans le milieu se traduit. par un arret ne la I oissenc raeene. En e foL en milieu carencé en matrné »Of-M) et en l'absence de déchet d'amiante, aucune croissance bactérienne n'est observée, 5 tel qu'illustré. Au contraire, en milieu carence en magnésium et en presence amiante, une croissance h- oc un e beemvee Ce résultat prouve que ces bar es sont capabl de subvenir à leur besoin en magnésium en le prdleoant du déchet d'am2.anta Des 10 rmiquFri « ICP eu « Spectrrtrie d.."En.1±.e ion AtoapH e à Plasma par cour uc ont. é qu 9,56% de magnésium été extraits ,rysotile-gypse, Une forte diminution de la croissance bactérienne est obsers à partir du 12='" cycle, aucune croissance bactérienne n'est 15 observable à partir du 14iè'' cycle. Ainsi, a croissance becté d à diminuer en fonction ntation du nombre de cycles, c'est-à-dire qme la capacité d'extraction de magnésium diminue. en fonction du nombre de cycles et de sa diminution au sein du déchet d'amiante. La figure 5 montre l'évolution de la concentration magn sium dans le surnageant de culture de Pseudcmcnae cu1toic n présence ,71- ch y,o e:ve en fonction du nombre de cycles C , après réalisation du premier mode de réalisation do l'invention susmentionnée. Le surnageant est dosé par 1CPmbs après 6-7h de 25 contaot t histogramme montre ce, dans le surnageant de culture. du magnésium qui a été prélevé dans le déchet d'amiante. -rés 16 cycles, la quantité de magnésium dans le surrrt st quasiment nulle, las bactéries n'en préiérent plus comprenant. ledit déchet. d'amiante. Des analyses. 30 unotitatives par speotrumétsie en énergie ort montré que le potircenta9-, de magnésium extrait au 13 cycle est par rapport an mce,rcerena L. ..ignésiuncent in-dans ce déchet de. chryotile-gyps. 35 Le procédé Ce réduction vei.e oc et. T;Lc'e à mettre en muvro Il presente -edemant traction 3040317 26 Alagnésium et/ou fer en te r- . Ce pr nn areux pour l'environn avantage (Fat:ré etioa le -mté des utili ver déchet élei La nature duno un etc,praaade de 10 traastarmatic des decnata 'amlante T : -le la anaatJeté de et/c tet: tee F pgique, intia juocrà cbt:entaan aéaa,, e 1 caaa constitue se sc. e pha,oe 15 que ecide eue laditephase solide aadit déchet alté obtention d'un tjatriau intermédiaire et T se liquide, On eéel j. e une altération hydroternale milieu fluoré sur t matériau intermédiaire juron r...1on de réai :rt:ha Selon wention, l' râtaque a-- ri t p a 2. __1S.71C1n, des échantillons dachets d'amiante dans une solution aqueuee d'acide. asedépendante de Te nature l'a- concentration dtu-ëe du J. rit ac 25 du du rapport mazzique de d'-7 raz rapport a la quantité d'é h- tillon à traiter. lutageaseraent, 1 e ttrà:ee acide des aachéta t. chrysaty: cnimique utelisnt te det , ,,Tice oi-de5sua. par e SI" d'easnaetino le 1 ndem CSFIC rne réalis endant un une solution. d'acide, 30 ,3o4 à 4N, de l'acide ntrq _ des acides faible- d' Pelant...gelant reeliF,éE imme:raLen duclt 35 alà...cit par iomersion -1,od±t dchet renne de l'acide sulfurlqae 'acide chlorhydrique - ancore Lo.oaniooe.: de 3,cddolite ttem.le anide des une durée ompr sé entre 5 et 30 tonte, par dalle urle d'anidé, fluorydrIc, riuc raide se tra. par un effondrement complet. -- 3040317 27 la uctu cristalline dectlet 7tt1re r une extraction complète du. magnasiu sisile dêhe. téré contenaï encore -e quan,ti dé , moindre, l'attaque acide va permettre son élimina 5 na durée safre 'éliminat7-cr du maeuusluni st_a du 1-attaque acide etanet fonction de quan te da magmesium dams déchet. amiante à de réduction préalablement à permett.- açceddrer le WOCeSsLs de 10 m :formation. Plus specifi jiuetrt, une diminutisn ' dl -ee .e eat de attagure acide,en con-e' nue d'un rendement d' extraction efficace mise en oeuvre c.:éda de réduction, vs accélérer le processus de trenstcrmation du déchet, d'auilante en zéolithe. 15 selon le rendement d'extraction du procédé de réduction de l'invention durée de 1 attaque acide moruettant d'éliminer le , .1 lité du fer , magnés , e la fibre va être diminuée en fonc l'efficacité d'extraction du procédé do tcdu-t 20 A±nsi la tra ma t. ion déchu- amianse en zéolithe est plue sapide cL moins coûteuse MUS e quantité d'acide. n7ésente invention concerne également un procédé valorisatiur des déchets d'amiante dans lequel 25 On _aa' procédé de r.--éunion de la qu de magnésium et/es da,chet d'amiante mas voie bic>logicte de l'invention jusqdd cdeeetnen d'un decdet altéré consti ue a une phase solide et d'une phase liquide, On ré,alise une attaque acide sur laite ,-laee solide 30 dudit déchet alt/.rc usqu obtention d'u, téri,u1 interire solide et d:une phase liquide, On sépare la phase liquide dudit .maLdriau int .!. Cn récupère le magngsium et/ou le fer p:..i.7,,sent, dans 35 lphase traiter, l'appi cation l'?ftecue acide de fer litialement 10 3040317 28 n 1'tion, on sipare la phase liqui lu m int iaire par tovii technique .ionnue de l'homme, le maTiium le fer par :ification coi es, mment par tior. ou par augmenta. pH. 1 de magnésium iioration d'amant Liipcurra ëtre iltré e ,acupéré pou. o ultérieure. faucTmentation F va pe>-71ettLe un ::.. :tation des se ignésium.4g(OH)2 ou perJ.r. une uti is- la r ie invention a pour avan1::- d'éli moins tie les fibres d'ante con-ianu o.ans un t....zhet 15 di amiante une extraction bicloqi sium et/: du fer oi est rapide, efficace, non nocive envirnnement. -t -Préente un bon ait. .emps 'insj oc6dé La Imiduction t de détéLorer le déc.C CC 20 j -nzcilemE,nt en industriellement, r au. moins en. par alor pouvoir e REVENDICATIONS1. Procédé de réduction, par logIque, de la quantité de magnésium /ou de fer d'un denn, d'amiante, oarac f déche lacte. ries e en ce qu'or. entrait au moine une partie du u du magnésium, internalie ou en murfece dudit en mettant de dérephores et/ou. des dit déchet. avec des 10 sidèrophorns bactériens. 'Jusqu'à l'obtention d'un déchet al ter constitué d'une phase lide et d'une pl liq-ui 2. Procédé de réduction. par voie biclog!_-,re de la quantité 15 de a. nesium et/ou de fer dé un déchet cd amiante, selon la revendication précédente dans lequel préalablement l'étape d'extraction : on lave ledit déchet d'amiante avec une solution de lavage stérile de .manière à solubiliser le 20 uni /ou le à la surface - du déchet d'amiante dans ladite solution de lavage, on sépare déchet d'amiante lavé de la solution de lavage de è're conserver Iguement le déchet miente lavé. 25 3. Procédé de réduction, par biologique, de la quantité de magnésium e d'un déchet amiante selon l'une quelcc.)nque des reverdi,cations précédentes caractérisé en caque l'étape de mise en contact c avec des siderophores 30 bactériens consiste au moins un cycle dé uns durée moins 48h, choque cycle consistant mettre en présence, soue agitat.j.dr, ledit déchet. avec une solution contenant des aide nphores bactérlers. en maintenant un pH comuris entre éfërence pH ?,5 une tL.moluatura ccmsçr ie entre 30°C. 35 éférence 3040317 30 4 -)cédé de xq. v-ti,- , par voie biolceiclue, de 1a quantî_té du lgn de fer d' ami -te se: âes reverdicaices --.0edni: caract-e, en mise ::-:et. r s d..ÏCphcres suc eetio dc trois cycles entre chacun. , - el -douve] 'appert en siddieprioren bactériens, ocaist cd 4811, -Mmi ('un elle de 4Bh. et d'cn trois: cycle ce chc. consiFitant à mettre m nce, sctle adlle eit édjt déchet d'amiante avec .3olution contenant sir méldjmares bact,ériens en et une re , préférence un r:rl: drence 30°C. - entre 29 et 32, de 5, Procédé de reducti , par voie bit,locr , de le quan. ité en i magneet/ou.. ter. udLoatic n;i2e en contact 7,,vec nee déch paracterisé en que selcm cons,, , au moins un cyr eféltence ne durée 6 cycle ttre en présence, ;5(..u.,5 aLuc, Hledit cntenant maintenant un pH de 7,5 et 32°C, de amdant ométéri- ppmprie avec On milLSL de crc...t ..empérat . comprise ent. ductrices de eid àférence 30°C. 6. PrceS:de de réduction, par voie bio7Logique d,a lu quantité dechét d'ami ner selon les ct:,,ar.lse en Lactéri su=en:G±n renouvelle Ir- cductric,,m ort a meguesiom et/ou n ut aideropteres cc ois entre chz bactéries, chaque ( - ser 1 à 2, ,.Atact avec 3040317 31 sous qtation. ledit ,Moh:at C.'em avec un milieu de croiseeuce contenant deo haceeriee roductriceo ce sidérephdreser. maintenant ur sdemnpr e fltre ete ci& Lréférence un pH de /,5 et tne Lep.tuee comprise 5 entre '2' et 32°C, de préfézerice 30°C. 7. Pro é de réduction, par voie bir7oe , de la guai, 'té césium et/ou e'er flocage ou de 1:L...._ presentant une revendidato1.en 1, caractérise 10 d'amiante consie e e un déchet. calorifugeage ou n dt' .brooimen comp-sition hetér gène ou homogène. 8. Procédé de réduction, per voie biologi antité 15 de magnéium et/ou fez dans un déchet cm ante selon la revendication 1, caractérisé en ce rue ledite déchets d'amiante consistent en des déchets de gypse ou d'amosite gyp 20 9. Procédé de réduction, par voie biologique, de la quantité de mag7nesium et/ou fer d'un déchet d'amiante selon. l'une quelconque des revendi étions précédentes dans lequel les bacbérîee dnel-rie de eidéroptorea consistent en des Pseudomenas fluorescents et. dans inqueJ. 25 sidérophores consistent en de la pyovardine. 10.Procédé de transformation des derhs d'amiante dans lecniel réali procédé de raduction de la quantit 30 magnésium 1 fer d'un déchet d'amiante par voie biolgique scier l'une que1concns des revendications n.écédentes obtention .c! un déchet altéré constitué d'une phase solide et. d'une phase hquiee, 3040317 32 - on r1 me attaque acide sur lata phase solide dudi, 'à obtenti u d'un matériau - 07réLise tionlwdrotlàermale ou en m lutermédiaire jusqu'à fLorc 7e,.=''ILthe.